(57)【要約】【課題】操縦安定性と乗り心地をバランス良く両立し、軽量化を達成しつつ、タイヤ耐久性を向上する。【解決手段】ポリエステルコードを用いた少なくとも１枚のカーカスプライからなるカーカス５と、スチールコードを用いた少なくとも２枚のベルトプライからなるベルト７を備えた乗用車用空気入りラジアルタイヤ１において、前記ポリエステルコードが、片撚りコードであって、コード１本当たりの曲げ硬さが４〜１４ｃＮであり、かつ、前記カーカスプライのコード占有率が３８〜６８％であり、また、前記スチールコードが、直径０．２０〜０．３０ｍｍの複数のスチールフィラメントを撚り合わせてなり、該スチールコードのコード１本当たりの曲げ硬さが１８０〜３８０ｃＮである。【選択図】図１
2015020722.tif 000002
【特許請求の範囲】
【請求項１】
左右のビード部間にわたり配したポリエステルコードを用いた少なくとも１枚のカーカスプライからなるカーカスと、トレッド部における前記カーカスのタイヤ径方向外側にスチールコードを用いた少なくとも２枚のベルトプライを配したベルトを有する乗用車用空気入りラジアルタイヤにおいて、
前記ポリエステルコードが、片撚りコードであって、コード１本当たりの曲げ硬さが４〜１４ｃＮであり、かつ、前記カーカスプライのコード占有率が３８〜６８％であり、
前記スチールコードが、直径０．２０〜０．３０ｍｍの複数のスチールフィラメントを撚り合わせてなり、該スチールコードの、コード１本当たりの曲げ硬さが１８０〜３８０ｃＮである
ことを特徴とする乗用車用空気入りラジアルタイヤ。
【請求項２】
前記ポリエステルコードの繊度が、５００〜１５００ｄｔｅｘであることを特徴とする請求項１記載の乗用車用空気入りラジアルタイヤ。
【発明の詳細な説明】
【技術分野】
【０００１】
本発明は、乗用車用空気入りラジアルタイヤに関するものである。
【背景技術】
【０００２】
乗用車用ラジアルタイヤに求められる性能として、操縦安定性、乗り心地、低燃費性、耐久性等が挙げられる。乗用車用ラジアルタイヤのカーカスには、従来からのレーヨンコードに代えて、コスト、供給能力、タイヤ製造時の工程管理などが容易なポリエステル（ポリエチレンテレフタレート繊維、ＰＥＴ）コードが広く用いられるようになっている。また、近年、省エネルギー、省資源の観点から、自動車の低燃費化に対する要請が強く、この低燃費化にはタイヤの質量軽減が大きく寄与することが知られている。
【０００３】
従来、カーカスプライには、下撚りを施した有機繊維の素線の束（所謂ストランド）の複数本を、さらに上撚りによって撚り合わせた双撚り構造の有機繊維コードが主として使用されている（例えば、特許文献１，２参照）。しかしながら、双撚り構造では、下撚りと上撚りとの撚り方向が互いに逆のため、形態保持性は良好であるものの、撚り工程が多く製造コストが高くなる。また、コード直径が太くなるなどコード質量の増加を招き、プライ厚さを増大させるなどタイヤ質量増加の原因ともなっている。そのため、タイヤの軽量化を図るべく、カーカスプライに片撚りコードを使用し、カーカスプライの厚みを低減することが知られている（例えば、特許文献３，４参照）。
【先行技術文献】
【特許文献】
【０００４】
【特許文献１】特開２００８−１１６４号公報
【特許文献２】特開２００８−１１６３号公報
【特許文献３】特開２０１１−１１５９４号公報
【特許文献４】特開２０１１−２３５８６４号公報
【発明の概要】
【発明が解決しようとする課題】
【０００５】
上記のようにタイヤの軽量化には片撚りコードを用いることが好ましいが、その場合、乗用車用ラジアルタイヤとしての優れた操縦安定性、乗り心地及び耐久性を得るために、カーカスプライとベルトプライの剛性を如何に設定するかが問題となる。すなわち、操縦安定性や乗り心地は、サイドウォール部の剛性が影響し、カーカスプライ自体の剛性が大きく寄与している。また、トレッド部を補強するベルトプライはトレッド剛性を支配して操縦安定性や乗り心地にも影響することから、ベルトプライを構成するスチールコードの選択が重要となる。
【０００６】
本発明は、以上の点に鑑みてなされたものであり、操縦安定性と乗り心地をバランス良く両立し、軽量化を達成しつつ、タイヤ耐久性を向上することができる乗用車用空気入りラジアルタイヤを提供することを目的とする。
【課題を解決するための手段】
【０００７】
本発明者は、上記課題に鑑み鋭意検討していく中で、カーカスプライに片撚りのポリエステルコードを使用しつつ、該ポリエステルコードとベルトプライのスチールコードの剛性を適正に設定することで、タイヤ剛性を確保し、操縦安定性と乗り心地をバランス良く両立し、軽量化を達成しつつ、タイヤ耐久性を向上することを見出し、本発明を完成するに至った。
【０００８】
すなわち、本発明に係る乗用車用空気入りラジアルタイヤは、左右のビード部間にわたり配したポリエステルコードを用いた少なくとも１枚のカーカスプライからなるカーカスと、トレッド部における前記カーカスのタイヤ径方向外側にスチールコードを用いた少なくとも２枚のベルトプライを配したベルトを有する乗用車用空気入りラジアルタイヤにおいて、前記ポリエステルコードが、片撚りコードであって、コード１本当たりの曲げ硬さが４〜１４ｃＮであり、かつ、前記カーカスプライのコード占有率が３８〜６８％であり、また、前記スチールコードが、直径０．２０〜０．３０ｍｍの複数のスチールフィラメントを撚り合わせてなり、該スチールコードの、コード１本当たりの曲げ硬さが１８０〜３８０ｃＮであることを特徴とするものである。
【発明の効果】
【０００９】
本発明によれば、カーカスプライのポリエステルコードとベルトプライのスチールコードの剛性を適正に選択し使用することで、タイヤ剛性を確保し操縦安定性と乗り心地をバランス良く両立することができるとともに、軽量化を達成しつつ、タイヤ耐久性を向上することができる。
【図面の簡単な説明】
【００１０】
【図１】実施形態の空気入りタイヤの半断面図である。
【図２】コード曲げ硬さの測定方法を説明する図面である。
【発明を実施するための形態】
【００１１】
以下、本発明の実施形態について詳細に説明する。
【００１２】
図１は、一実施形態に係る乗用車用空気入りラジアルタイヤ（１）の半断面図である。このタイヤ（１）は、接地面を構成するトレッド部（２）と、左右一対のビード部（３）と、トレッド部（２）とビード部（３）との間に介在する左右一対のサイドウォール部（４）とを備えてなる。トレッド部（２）における径方向内側部分にはカーカス（５）が埋設されており、カーカス（５）は左右のビード部（３）間にわたり配されている。すなわち、カーカス（５）は、トレッド部（２）から両側のサイドウォール部（４）を経てビード部（３）で係止されており、カーカス（５）の両端部（５Ａ）が、ビード部（３）に埋設されたビードコア（６）の内側から外側に巻き上げられることにより係止されている。また、トレッド部（２）におけるカーカス（５）の径方向外側には２枚のベルトプライからなるベルト（７）が配され、更に、ベルト（７）の外周には、タイヤ周方向に対して０〜５度の角度で螺旋状に巻回する有機繊維コードからなるベルト補強層（８）が設けられている。
【００１３】
カーカス（５）は、補強材としてのポリエステルコードを所定の打ち込み本数で平行配列し被覆ゴムで被覆してなる少なくとも１枚のカーカスプライ（図の例では１枚）からなり、該ポリエステルコードがタイヤ周方向に対して実質上直角になるように該カーカスプライを配設することで構成されている。
【００１４】
ベルト（７）は、補強材としてのスチールコードをタイヤ周方向に対して所定の角度（例えば、１５〜３５度）で傾斜させかつ所定の打ち込み本数で平行配列し被覆ゴムで被覆してなる少なくとも２枚のベルトプライ（図の例では２枚）からなり、該スチールコードは、２枚のベルトプライ間で互いに交差するように配設されている。
【００１５】
上記カーカスを構成するポリエステルコード（以下、ＰＥＴコードということがある。）としては、多数のポリエステルフィラメントを束ねてなるヤーンに一方向の撚りを付与した片撚り構造のコード（即ち、片撚りコード）が用いられる。
【００１６】
該ポリエステルコードの繊度（公称繊度ないし表示繊度とも称される。）は、５００〜１５００ｄｔｅｘであることが好ましい。従来このような低繊度のＰＥＴコードを片撚り構造としてカーカスプライに使用することは知られておらず、かかる低繊度のＰＥＴコードを用いることにより、タイヤを軽量化できるとともに、プライ厚さを薄くできることで発熱を低くすることができタイヤの耐久性を向上することができる。繊度が５００ｄｔｅｘ以上であることにより、剛性を確保するためにコードの打ち込み本数が多くなりすぎるのを防ぐことができる。また、繊度が１５００ｄｔｅｘ以下であることにより、タイヤの軽量化効果を高めることができる。ＰＥＴコードの繊度は、より好ましくは９００〜１３００ｄｔｅｘである。
【００１７】
該ポリエステルコードとしては、コード１本当たりの曲げ硬さ（以下、コード曲げ硬さということがある。）が４〜１４ｃＮであるものが用いられる。ここで、コード曲げ硬さとは、ポリエステルコード１本を、支点間距離２５．４ｍｍにてその中央部を曲げた時の最大荷重で定義される値である。コード曲げ硬さが４ｃＮ未満では、サイドウォール部剛性が不十分となって操縦安定性が満足し難く、サイドウォール部剛性を確保するためにコード打ち込み本数やプライ数を増すと、タイヤ質量増や走行中の発熱によるセパレーションなど故障の原因となる。また、コード曲げ硬さが１４ｃＮを超えると、コードが剛直になりすぎ、乗り心地の向上が困難になるとともに、耐疲労性を低下させ耐久性に影響するようになり、またゴムとのモジュラス差に基づく接着破壊からセパレーション故障を生じやすくする。コード曲げ硬さは、より好ましくは５〜１２ｃＮであり、更に好ましくは６〜１０ｃＮである。
【００１８】
該ポリエステルコードの曲げ硬さを４〜１４ｃＮの範囲とする手段は、特に限定されない。例えば、紡糸や延伸条件、構成フィラメントの太さ、撚り係数、接着処理液や処理条件、樹脂付着率、ソフニング処理条件等が挙げられ、これら２種以上の手段を組み合わせて調整することもできる。
【００１９】
該ポリエステルコードのカーカスプライにおけるコード使用量は、１プライ当たりのコード占有率で、３８〜６８％である。ここで、コード占有率（％）とは、コードを所定の打ち込み本数で引き揃えて配列しゴム被覆された、いわゆるトッピング反において、次式で計算される値である。コード占有率（％）＝（コード径（ｍｍ）×コード打ち込み本数（本／２５ｍｍ））×１００／２５（ｍｍ）。
【００２０】
このコード占有率が上記の下限値を下まわると、コード曲げ硬さの範囲のコードを使用してもサイドウォール部剛性が不足し、操縦安定性が低下傾向を示す。また、コード占有率が上限値を超えると、サイドウォール部剛性が高くなりすぎて乗り心地が低下し、また隣接するコード同士が接近しセパレーションに対して不利となり、さらにタイヤ成型におけるプライ拡張時にコードの配列乱れを生じやすくなり、ユニフォミティー低下の原因となる。コード占有率は、より好ましくは４０〜６０％であり、更に好ましくは４５〜５８％である。
【００２１】
該ポリエステルコードの撚り数は、特に限定されず、曲げ硬さが上記の範囲内となるように撚り係数Ｋを設定すればよい。一実施形態としては、撚り係数Ｋは５００〜２０００であってもよい。ここで、撚り係数Ｋは、コードの長さ１０ｃｍ当たりの撚り数をＴ（回／１０ｃｍ）、上記繊度をＤ（ｄｔｅｘ）として、Ｋ＝Ｔ×（Ｄ／１．３９）１／２で定義される値である。
【００２２】
なお、該ポリエステルコードには、耐熱ないし接着処理などの樹脂処理がなされてもよい。かかる樹脂処理は、ポリエステルコードをスダレ状に製織したものに対して行ってもよく、あるいはまた、製織する前のコード単体の段階で行ってもよい。一実施形態として、ポリエステルコードを所定の打ち込み本数でスダレ状に製織し、その後、例えば、ＲＦＬ（レゾルシン−ホルマリン−ラテックス）接着液などの公知の処理液でディッピング処理した後、乾燥し、その後、ゴム組成物からなる被覆ゴムを両面に被覆してトッピング反に加工することにより、未加硫タイヤ（グリーンタイヤ）を作製するためのカーカス材が得られる。
【００２３】
上記ベルトを構成するスチールコードとしては、直径０．２０〜０．３０ｍｍの複数のスチールフィラメントを撚り合わせてなり、コード１本当たりの曲げ硬さ（以下、コード曲げ硬さということがある。）が１８０〜３８０ｃＮであるものが用いられる。
【００２４】
該スチールコードを構成するフィラメントは、直径が０．２０〜０．３０ｍｍの範囲であり、０．２０ｍｍより細いフィラメントは、コード曲げ硬さを確保するために多数本のフィラメントを使用する必要があり、コード自体の単位質量、ベルトプライへの使用量の増加を伴いタイヤ軽量化に反する。また、０．３０ｍｍを超えると、コードが剛直になり乗り心地が低下し、また耐疲労性やベルトエッジのセパレーションにも悪影響する。スチールフィラメントの直径は、より好ましくは０．２２〜０．２８ｍｍである。
【００２５】
該スチールコードのコード曲げ硬さは１８０〜３８０ｃＮであり、これが１８０ｃＮ未満では、コードが柔軟になりすぎ、タイヤ周方向のベルト剛性が低下することでコーナリングパワーが低下し、操縦安定性が低下する。また、コード曲げ硬さが３８０ｃＮを超えると、コードが剛直になり乗り心地が悪化する。コード曲げ硬さは、より好ましくは１９０〜２５０ｃＮであり、更に好ましくは２００〜２３０ｃＮである。なお、このコード曲げ硬さは、上記ポリエステルコードの場合と同様に、スチールコード１本を、支点間距離２５．４ｍｍにてその中央部を曲げた時の最大荷重で定義される値である。
【００２６】
該スチールコードのコード構造は、コード曲げ硬さを上記範囲内とすることができるものであれば、特に限定されず、公知のコード構造を採用することができ、フィラメント径、フィラメント本数、撚り構造、撚りピッチなどを組み合わせてコード特性を設計することができる。コード構造としては、例えば、１×２、１×３、１×４、１×５などの単撚り構造、１＋２、１＋３、２＋１、２＋２、２＋３、２＋４、２＋５などの２層撚り構造（ｍ＋ｎ構造［好ましくは、ｍ＝１又は２、ｎ＝１〜４］。なお、コアは無撚りでも撚られていてもよい。）、１×２×２、１×２×３などの複撚り構造が挙げられる。
【００２７】
このようなスチールコードは、例えば、バンチャー式撚線機やチューブラー式撚線機などの公知の撚線機を用いて製造することができる。なお、スチールフィラメント表面には、ゴムとの接着性を良好にするために、例えば銅比率が６３〜６７％のブラスめっきを４〜６ｇ／ｋｇ程度の付着量で被覆してもよい。
【００２８】
該スチールコードは、所定の打ち込み本数で平行に配列した後、ゴム組成物からなる被覆ゴムを両面に被覆することにより、未加硫タイヤ（グリーンタイヤ）を作製するためのベルトプライ材が得られる。
【００２９】
ベルトプライにおけるスチールコードの打ち込み本数は、コード引張強力等に応じて適宜に設定することができ、特に限定されないが、１０〜２５本／２５．４ｍｍであることが好ましく、より好ましくは１５〜２５本／２５．４ｍｍである。
【００３０】
本実施形態に係るラジアルタイヤは、カーカスに上記特定のコード曲げ硬さを持つ片撚り構造のポリエステルコードを使用し、ベルトのスチールコードを上記コード曲げ硬さで定義されるベルト剛性を持つように設定したことにより、タイヤ強度とタイヤ剛性を確保し、操縦安定性と乗り心地をバランス良く両立することができ、また軽量化を達成しつつ、タイヤの耐久性を向上することができる。
【００３１】
なお、本実施形態に係るラジアルタイヤは、カーカスを１プライ又は２プライのカーカスプライで構成することができ、２プライの場合は少なくとも１枚のカーカスプライに上記のポリエステルコードを使用すればよく、上記効果を損なわない範囲で他のカーカスプライには従来のポリエステルコードやナイロンコードを使用してもよい。
【実施例】
【００３２】
以下、実施例によって更に具体的に説明するが、本発明はこれら実施例に限定されるものではない。
【００３３】
タイヤサイズが１９５／６５Ｒ１５である空気入りラジアルタイヤを試作した。カーカス及びベルトの構成は、実施例及び比較例の各タイヤについて、下記表１，２に示す通りであり、カーカス及びベルト以外の構成は、全て共通の構成とした。なお、ベルトを構成するベルトプライの枚数はいずれも２枚とし、コードの傾斜角度はタイヤ周方向に対して互いに２２°（＋２２°／−２２°）とした。
【００３４】
表１，２中のカーカスコード材質における「ＰＥＴ」は、ポリエチレンテレフタレートを意味し、「１１００ｄｔｅｘ／２」は繊度１１００ｄｔｅｘのＰＥＴフィラメントからなる下撚りしたヤーンを２本撚り合わせて得られた双撚り構造であることを意味し、「１１００ｄｔｅｘ／１」は繊度１１００ｄｔｅｘのＰＥＴフィラメント束からなる片撚り構造であることを意味する。各ＰＥＴコードに対するディップ処理は、処理液として公知のものが使用でき、この例では、ポリエステルコードに対し、まず、下記表３に示す第１処理液で１回処理し、その後、レゾルシン・ホルマリン・ゴムラテックス（ＲＦＬ）からなる第２処理液で１回処理する方法で、実施例１〜３では樹脂付着率が約４％となるように行った。なお、実施例１〜３におけるＰＥＴコードの繊度及びコード曲げ硬さの違いは、この樹脂付着率のバラツキによるものである。実施例４及び比較例２、３では、樹脂付着率を変えることで、表中のコード曲げ硬さとした。
【００３５】
ベルトのスチールコードとしては、ＪＩＳ Ｇ３５０２に規定のピアノ線材ＳＷＲＳ８２Ａ材の５．５ｍｍロッドから、パテンティング、伸線加工を繰り返し所定径の中間線に乾式伸線し、この中間線にブラスめっき（銅比率６４％、めっき付着量４．５ｇ／ｋｇ）を施した後、通常の湿式伸線機を用いて所定径に最終伸線して得たフィラメントを通常のチューブラー式撚線機を用いて常法に従い下記の撚りピッチで撚り合わせ製造したものである。なお、２層構造コードはコアが無撚りの場合は（−）で示した。 
・２＋２×０．２５：撚りピッチ＝−／Ｓ１４ｍｍ
・２＋１×０．２７：撚りピッチ＝−／Ｓ１５ｍｍ
・２＋３×０．２４：撚りピッチ＝−／Ｓ１０ｍｍ
・２＋７×０．１７５：撚りピッチ＝Ｓ５／Ｓ１０ｍｍ
・２＋７×０．２０：撚りピッチ＝Ｓ６／Ｓ１２ｍｍ
・２＋７×０．２５：撚りピッチ＝Ｓ７／Ｓ１４ｍｍ
・１×３×０．２８：撚りピッチ＝Ｓ１１ｍｍ
・１×２×０．３２：撚りピッチ＝Ｓ１５ｍｍ 
【００３６】
表１，２中の各物性、およびタイヤ性能等についての各測定・評価方法は以下の通りである。
【００３７】
・カーカスコードの繊度、コード径、強力、強度：ＪＩＳ  Ｌ１０１７に準じ、２０℃、６５％ＲＨの恒温条件で２４時間以上放置後、コード径、繊度、及び引張試験機（島津製作所（株）製オートグラフ）で強伸度を測定した。
【００３８】
・カーカスのコード曲げ硬さ：引張試験機（島津製作所（株）製オートグラフ）を用いてコードを曲げたときの最大荷重であり、次のようにして測定した。すなわち、常温下にて、長さ５０〜８０ｍｍのコード（10）を、図２に示すように、両端がフリーの状態で、中央部を２５．４ｍｍ間隔の位置で吊り下げた状態に支持具（12）で支持するとともに、その中点（10Ｍ）を逆Ｕ字状の固定された治具（14）の直線状の上辺部（14Ａ）に対して、下側から直角に交差するように当てる。ここで、上辺部（14Ａ）は断面円形（直径＝３．０ｍｍ）の棒状をなす。この状態から、前記支持具（12）を引張速度３００ｍｍ／分で上方に引き上げて、コード（10）を治具（14）により曲げながら、支持具（12）にかかる荷重を測定する。そのときの最大荷重が該コード（10）の最大曲げ荷重（ｃＮ）であり、ｎ＝５の平均値をもってコード曲げ硬さとする。
【００３９】
・カーカスのトータルコード曲げ硬さ：コード曲げ硬さに打ち込み本数を乗じて算出される幅２５ｍｍ当たりの曲げ硬さ。
【００４０】
・プライ枚数：タイヤのカーカスを構成するカーカスプライの枚数。
【００４１】
・カーカスのプライ厚み：被覆ゴムによってポリエステルコードを被覆してなるカーカスプライとしての厚みであり、ダイヤルゲージ（脚の直径9.5mm、荷重1670mN）により測定した。
【００４２】
・カーカスのトータルプライ強力：コード強力にコード打ち込み本数とプライ枚数を乗じて算出されるカーカス２５ｍｍ幅当たりの引張強力。
【００４３】
・カーカスのコード占有率：コード占有率（％）＝（コード径（ｍｍ）×コード打ち込み本数（本／２５ｍｍ））×１００／２５（ｍｍ）により算出した。
【００４４】
・ベルトのコード径、強力：ＪＩＳ Ｇ３５１０に準じて測定した。
【００４５】
・ベルトのコード曲げ硬さ：カーカスのコード曲げ硬さと同じ方法で測定した。
【００４６】
・ベルト強力：コード強力に打ち込み本数を乗じて算出される幅２５．４ｍｍ当たりの引張強力。
【００４７】
・ベルト曲げ剛性：コード曲げ硬さに打ち込み本数を乗じて算出される幅２５．４ｍｍ当たりの曲げ硬さ。
【００４８】
・ベルトのプライ厚み：被覆ゴムによってスチールコードを被覆してなるベルトプライとしての厚みであり、ダイヤルゲージ（脚の直径9.5mm、荷重1670mN）により測定した。
【００４９】
・カーカスプライ質量（指数）：タイヤ１本当たりのカーカスプライ質量を、比較例１を１００とした指数で表示したものであり、指数が小さいほど軽量であることを意味する。
【００５０】
・タイヤ質量（指数）：タイヤ１本当たりの質量を、比較例１を１００とした指数で表示したものであり、指数が小さいほど軽量であることを意味する。
【００５１】
・タイヤ荷重耐久性：ＦＭＶＳＳ１０９（ＵＴＱＧ）に準拠し、表面が平滑な鋼製の直径１７００ｍｍの回転ドラムを有するドラム試験機により、次のようにして測定した。タイヤ内圧は２００ｋＰａで、試験速度は８０ｋｍ／ｈで一定とした。ＪＡＴＭＡ規定の最大荷重の８５％で４時間、次に最大荷重の９０％で６時間、さらに最大荷重の１００％で２４時間走行させた後、最大荷重の１２０％で２４時間走行させる。このとき外観及び内面に異常が無ければさらに最大荷重の１４０%で、故障が起きるまで走行させる。故障が発生するまでの走行距離を、比較例１のタイヤを１００として指数表示した。指数大きいほど荷重耐久性が良好である。
【００５２】
・実車操縦安定性：内圧２００ｋＰａで組み込んだ試験タイヤを排気量２０００ｃｃの試験車両に装着し、訓練された３名のテストドライバーにてテストコースを走行し、フィーリング評価した。採点は１０段階評価で、比較例１のタイヤを６点とした相対比較にて行い、３人の平均点を比較例１のタイヤを１００として指数表示した。指数大きいほど操縦安定性が良好である。
【００５３】
・乗り心地：各タイヤをＪＩＳ規格の標準リムを用いて内圧２００ｋＰａに調整し、２０００ｃｃの国産乗用車に同種タイヤ４本を装着し、良路と悪路のテストコースにて３名のテストドライバーにより乗り心地を官能評価し、比較例１を基準として評価した。比較例１と同等を「△」、劣るを「×」、優れるを「○」で示す。
【００５４】
【表１】
2015020722.tif 000003
【００５５】
【表２】
2015020722.tif 000004
【００５６】
【表３】
2015020722.tif 000005
【００５７】
結果は、表１，２に示す通りである。カーカスプライに１１００ｄｔｅｘ／２からなる双撚り構造のＰＥＴコードを用いた比較例１に対し、１１００ｄｔｅｘ／１からなる片撚り構造のＰＥＴコードを用いた比較例２であると、タイヤの軽量化効果には優れるものの、カーカスのコード曲げ硬さが３ｃＮと低かったため、サイドウォール部の剛性不足により、操縦安定性に劣っていた。１１００ｄｔｅｘ／１からなる片撚りＰＥＴコードを用いたものの、そのコード曲げ硬さが１７ｃＮと大きすぎた比較例３では、カーカスコードが剛直になりすぎて、乗り心地の向上が困難になるとともに、耐疲労性が低下したことによりタイヤの荷重耐久性が低下した。１１００ｄｔｅｘ／１からなる片撚りＰＥＴコードを用いたものの、そのコード占有率が３７％と低い比較例４では、サイドウォール部の剛性不足により操縦安定性に劣っていた。１１００ｄｔｅｘ／１からなる片撚りＰＥＴコードを用いたものの、そのコード占有率が６９％と高い比較例５では、サイドウォール部の剛性が高くなって乗り心地が悪化し、また、サイドウォール部での接着破壊から耐久性が低下し、また隣接するコード同士が接近していたことによりセパレーション発生して耐久性が低下した。１６７０ｄｔｅｘ／１からなる片撚りＰＥＴコードを用いた比較例６では、そのコード曲げ硬さが１６ｃＮと大きすぎたため、カーカスコードが剛直になりすぎて、乗り心地の向上が困難になるとともに、耐疲労性が低下したことによりタイヤの荷重耐久性が低下した。
【００５８】
カーカスプライとしてはコード曲げ硬さ及びコード占有率ともに満足する片撚りＰＥＴコードを用いたものの、ベルトプライを構成するスチールコードの曲げ硬さが１２５ｃＮと小さすぎた比較例７では、ベルトコードが柔軟になりすぎてタイヤ周方向のベルト剛性が低下したことにより操縦安定性が低下した。また、ベルトプライを構成するスチールコードの曲げ硬さが５１５ｃＮと大きすぎた比較例８では、乗り心地が悪化した。ベルトプライを構成するスチールコードのフィラメント径が０．３２ｍｍと大きすぎた比較例９では、乗り心地が悪化し、コード疲労性低下し、荷重耐久性が低下した。
【００５９】
これに対し、カーカスプライについて所定のコード曲げ硬さを持つ片撚りＰＥＴコードを用いて所定のコード占有率に設定するとともに、ベルトのスチールコードとして所定の曲げ硬さに設定した実施例１〜８であると、比較例１に対して荷重耐久性が向上するとともに、タイヤ剛性を最適化したことで操縦安定性と乗り心地がバランスよく向上しており、更にタイヤの軽量化効果も大きかった。
【符号の説明】
【００６０】
１…空気入りラジアルタイヤ、２…トレッド部、３…ビード部、４…サイドウォール部、５…カーカス、７…ベルト、８…ベルト補強層
【図１】
2015020722.tif 000006
【図２】
2015020722.tif 000007